(57)【特許請求の範囲】
【請求項１】
天然繊維（Ａ）と、繊維断面における扁平度が３〜８の扁平繊維（Ｂ）とを質量比５０／５０〜８０／２０で含む紡績糸であって、扁平繊維（Ｂ）が紡績糸断面での扁平繊維のうちの６０％以上の比率で分布して芯部を形成した外衣用紡績糸。
【請求項２】
請求項１に記載の紡績糸からなる双糸の紡績糸であって、双糸撚数が単糸撚数の０．６〜０．８倍の撚数である外衣用紡績糸。
【請求項３】
扁平繊維（Ｂ）が、扁平アクリル繊維である請求項１または２に記載の外衣用紡績糸。
【請求項４】
天然繊維（Ａ）と、沸水収縮率が２０〜４０％、繊維断面における扁平度が３〜８の熱収縮性扁平繊維（ｂ）とを質量比５０／５０〜８０／２０で混紡し、単糸撚係数が６０〜８５の紡績糸とした後、熱処理して該紡績糸中の熱収縮性扁平繊維（ｂ）を熱収縮させて糸の中心部に集合分布させ芯部を形成することを特徴とする外衣用紡績糸の製造方法。
【請求項５】
紡績糸中の熱収縮性扁平繊維（ｂ）を熱収縮させる際に、予め紡績糸を綛状としておくことを特徴とする請求項４に記載の外衣用紡績糸の製造方法。
【請求項６】
紡績糸中の熱収縮性扁平繊維（ｂ）を熱収縮させる熱処理工程が染色工程である請求項４または５に記載の外衣用紡績糸の製造方法。
【請求項７】
紡績糸として、天然繊維（Ａ）と熱収縮性扁平繊維（ｂ）とを質量比５０／５０〜８０／２０で混紡し、単糸撚係数を６０〜８５にした紡績糸の単糸を２本引き揃えた後、単糸撚数の０．６〜０．８倍の撚数の撚りを施した双糸の紡績糸とする請求項４〜６のいずれか一項に記載の外衣用紡績糸の製造方法。
【請求項８】
天然繊維（Ａ）と熱収縮性扁平繊維（ｂ）とを質量比５０／５０〜８０／２０で混合する際に、予め天然繊維（Ａ）、熱収縮性扁平繊維（ｂ）をそれぞれスライバーとし、スクリューギルまたはチェーンギル或いは練条機により混合することを特徴とする請求項４〜７のいずれか一項に記載の外衣用紡績糸の製造方法。
【請求項９】
熱収縮性扁平繊維（ｂ）として、熱収縮性扁平アクリル繊維を用いる請求項４〜８のいずれか一項に記載の外衣用紡績糸の製造方法。
【発明の詳細な説明】
【技術分野】
【０００１】
本発明は、弾力感に優れた紡績糸及びその製造方法に関する。
【背景技術】
【０００２】
従来より、扁平等の異型断面を有する合成繊維は、立毛製品等の素材として使用されているが、外衣等に使用されてなかったのは、異型断面繊維を混紡して作成した紡績糸が毛羽立ちが多く、外観の印象が悪くなることに起因している。また毛羽立ちの多くが異型断面繊維自体から生じることから、異型断面繊維を含む衣料には、肌と接した場合にチクチク感を生じ着用者に不快感を与えるといった欠点があった。
【０００３】
かかる欠点を改善するものとして、異収縮性を有する複数の合成繊維と羊毛とを混紡した紡績糸（特許文献１）、扁平収縮繊維を含む扁平繊維の紡績糸（特許文献２）のような繊維素材があるが、特許文献１の紡績糸は、収縮性の差異がある合成繊維によって糸にソフト感やヌメリ感を与えるが、羊毛の有する回復性や弾力感を利用しただけの素材であり、特許文献２の紡績糸は、全て扁平繊維のみで構成された収縮性糸で、あくまで立毛製品でのヘタリを軽減させるための構成であり、その用途は立毛製品に限定されている。
【先行技術文献】
【特許文献】
【０００４】
【特許文献１】特開平６−１５８４６４号公報
【特許文献２】特開平１１−３５０２９８号公報
【発明の概要】
【発明が解決しようとする課題】
【０００５】
本発明の目的は、紡績糸の構成に天然繊維と扁平繊維とを用い、扁平繊維を糸の芯部側に配し、天然繊維を糸の外側に配することによって、糸の表面の毛羽立ちを抑え手触り感、肌触り感がよく、嵩高で弾力感に富む紡績糸を提供することにある。
【課題を解決するための手段】
【０００６】
本発明の第１の発明の要旨は、天然繊維（Ａ）と、繊維断面における扁平度が３〜８の扁平繊維（Ｂ）とを質量比５０／５０〜８０／２０で含む紡績糸であって、扁平繊維（Ｂ）が紡績糸断面での扁平繊維のうちの６０％以上の比率で分布して芯部を形成した外衣用紡績糸、にある。
また、本発明の第２の発明の要旨は、天然繊維（Ａ）と、沸水収縮率が２０〜４０％、繊維断面における扁平度が３〜８の熱収縮性扁平繊維（ｂ）とを質量比５０／５０〜８０／２０で混紡し、単糸撚係数が６０〜８５の紡績糸とした後、熱処理して該紡績糸中の熱収縮性扁平繊維（ｂ）を熱収縮させて糸の中心部に集合分布させ芯部を形成することを特徴とする外衣用紡績糸の製造方法、にある。
【発明の効果】
【０００７】
本発明による紡績糸は、天然繊維と扁平繊維で構成され、しかも扁平繊維が紡績糸の芯部を形成していることによって、紡績糸の表面には扁平繊維が現れず、毛羽立ちの発生が抑えられ手触り感、肌触り感がよく、芯部の扁平繊維による嵩高で弾力感に富む紡績糸であり、本発明による紡績糸を用いた織編物は、天然繊維による優れた風合いと共に、優れた弾力感を有するものとなる。
【発明を実施するための形態】
【０００８】
以下、本発明の実施の形態について、詳細に説明する。
本発明において、紡績糸を構成する天然繊維（Ａ）としては、羊毛、カシミヤ、ラビット、絹等の動物繊維、木綿（以下、単に綿という）、麻等の植物繊維等の有機質繊維が挙げられ、特に羊毛、綿が好ましいものとして挙げられる。
【０００９】
また、本発明において、紡績糸を構成する扁平繊維（Ｂ）は、アクリル繊維の扁平繊維であることが好ましい。扁平アクリル繊維を構成する重合体は、通常のアクリル繊維を構成する重合体と同様であり、特に限定されるものではないが、アクリロニトリルを５０質量％以上含有するアクリロニトリル系重合体であることが好ましい。アクリロニトリルを５０質量％以上含有するアクリロニトリル系重合体からなる扁平アクリル繊維であれば、アクリル繊維本来の物理特性を保持する。
【００１０】
アクリロニトリル系重合体において、アクリロニトリルと共重合して含みうる成分として、例えばアクリル酸メチル、アクリル酸エチル、アクリル酸イソプロピル、アクリル酸ｎ−ブチル、アクリル酸２−エチルヘキシル、アクリル酸２−ヒドロキシエチルなどに代表されるアクリル酸エステル類、メタクリル酸メチル、メタクリル酸エチル、メタクリル酸イソプロピルなどに代表されるメタクリル酸エステル類、さらにアクリル酸、メタクリル酸、マレイン酸、イタコン酸、アクリルアミド、スチレン、ビニルトルエン、酢酸ビニル、塩化ビニル、塩化ビニリデン、臭化ビニル、臭化ビニリデン、フッ化ビニル、フッ化ビニリデン、ｐ−スルホフェニルメタリルエーテル、メタリルスルホン酸、アリルスルホン酸、スチレンスルホン酸、２−アクリルアミド−２メチルプロパンスルホン酸、及びこれらのアルカリ塩が挙げられる。
【００１１】
本発明の紡績糸を構成する扁平繊維（Ｂ）として、好ましいものとして挙げられた扁平アクリル繊維は、例えば次のようにして製造された熱収縮性扁平アクリル繊維（ｂ）が熱収縮した繊維である。すなわち、紡績糸の製造の際に原糸として用いる熱収縮性扁平アクリル繊維（ｂ）の製造は、水系懸濁重合法によりアクリロニトリル９３質量％、酢酸ビニル７質量％を重合してアクリロニトリル系重合体を得る。このアクリロニトリル系重合体をジメチルアセトアミド等の溶剤に溶解し、およそ重合体濃度２０質量％の紡糸原液とし、紡糸原液を扁平形状の吐出孔を具備したノズル口金を用い、ジメチルアセトアミド等の溶剤３０〜６０質量％、水７０〜４０質量％、温度３０〜５０℃の凝固浴中で湿式紡糸する。目標とする沸水収縮率２０〜４０％の熱収縮性を得るには、紡糸工程後のスチーム延伸工程において紡出糸条を１．１０〜１．５０の倍率で延伸することによって達成することができる。
【００１２】
本発明の紡績糸は、天然繊維（Ａ）と、繊維断面における扁平度が３〜８の扁平繊維（Ｂ）とを質量比５０／５０〜８０／２０で含む紡績糸であって、糸断面において扁平繊維（Ｂ）が扁平繊維のうちの６０％以上の高比率で集合し分布して糸の芯部を形成している。紡績糸が天然繊維（Ａ）と３〜８の扁平繊維（Ｂ）とを質量比５０／５０〜８０／２０で含み、かつ扁平繊維（Ｂ）が芯部を形成していることにより、紡績糸は、芯部の扁平繊維（Ｂ）群による豊かな膨らみを発現し、大きな弾力感と共に、芯部の扁平繊維（Ｂ）を覆った天然繊維（Ａ）の風合も有した品位の高い紡績糸となる。
【００１３】
本発明の紡績糸は、その特長から編物の構成糸として好ましく用いられ、用いられる紡績糸は、単糸であってもよいが、双糸であることが好ましい。紡績糸が双糸である場合は、双糸撚数が単糸撚数の０．６〜０．８倍の範囲の撚数であることが好ましく、この範囲であると、単糸撚数のもつトルクの影響により網目の斜行が発生せず、また、双糸撚りの影響が過大にならないので充分な収縮性を保持することができ、風合が硬くならず弾力感が失われず、さらに、撚糸工程におけるトルク発生によって編物作成時に網目の斜行も防止できる。
【００１４】
本発明の紡績糸の製造方法について説明すると、本発明の紡績糸は、羊毛や綿等の天然繊維（Ａ）と、沸水収縮率が２０〜４０％、繊維断面における扁平度が３〜８の熱収縮性扁平繊維、好ましくは前記の製造方法によって得た熱収縮性扁平アクリル繊維（ｂ）とを、質量比５０／５０〜８０／２０で混紡し、単糸撚係数が６０〜８５の紡績糸とした後、熱処理して紡績糸中の熱収縮性扁平繊維（ｂ）を熱収縮させ、熱収縮性扁平繊維（ｂ）から変じた扁平繊維（Ｂ）によって形成された芯部を有する紡績糸を得ることできる。熱処理において、熱収縮性扁平繊維（ｂ）が熱収縮して扁平繊維（Ｂ）に変じて糸の中心部に集合して分布し、扁平繊維（Ｂ）による芯部を紡績糸内に形成する。
【００１５】
用いる天然繊維（Ａ）、熱収縮性扁平繊維（ｂ）の単繊維繊度は、特に限定はないが、天然繊維（Ａ）であれば平均繊度が２０〜２７μｍ、熱収縮性扁平繊維（ｂ）であれば２〜４ｄｔｅｘであることが好ましい。天然繊維（Ａ）と熱収縮性扁平繊維（ｂ）とを混合する際には、特に混合手段には限定はないものの、予め天然繊維（Ａ）、熱収縮性扁平繊維（ｂ）をそれぞれスライバーとし、スクリューギルまたはチェーンギル或いは練条機により混合することが好ましい。
【００１６】
紡績糸が単糸である場合は、単糸撚係数が６０〜８５の間になるようにして撚数を設定することが好ましい。単糸撚数は、下記式により決定される。
単糸撚数（回／ｍ）＝単糸撚係数×（紡績糸番手（ＮＭ））１／２
また、２本の単糸から双糸の紡績糸に撚糸加工する際には、単糸を２本引き揃えた後、撚糸し、双糸を撚糸する際の双糸への撚数を、単糸撚数の０．６〜０．８倍とするように設定することが好ましく、この範囲であると、単糸撚数のもつトルクの影響により網目の斜行が発生せず、また、双糸撚りの影響が大きくないので充分な収縮を得ることができ、嵩高により風合が硬くならず、弾力感が失われないので好ましい。さらに、撚糸工程におけるトルク発生によって編物の作成時に網目の斜行も防止できる。
【００１７】
紡績糸を熱処理して紡績糸中の熱収縮性扁平繊維（ｂ）を熱収縮させる際には、予め紡績糸を綛状としておくことが熱収縮性扁平繊維（ｂ）の収縮を充分に発現させるうえで好ましい。また紡績糸中の熱収縮性扁平繊維（ｂ）を熱収縮させる熱処理は、沸水浴での熱処理であることが好ましく、沸水中で２０〜６０分処理する。熱処理は、独立した熱処理工程としてもよいが、熱処理を染色と同時に行うこともでき、熱処理工程が染色工程であるとき、すなわち、染色工程で熱収縮性扁平繊維（ｂ）を熱収縮させるときには、省エネルギーになり、また糸の乱れの低減やその修正操作の軽減上からも好ましいことである。
【実施例】
【００１８】
以下、本発明を実施例により具体的に説明する。
なお、本発明及び実施例での繊維の扁平度、扁平繊維の中心部分布比、紡績糸（単糸）、の撚数、編地弾力性、編地風合いの測定、評価は以下の方法に拠った。
【００１９】
〈繊維の扁平度〉
走査型電子顕微鏡（日本フィリップス社製ＸＬ−２０）を用い、繊維断面を倍率１０００倍で撮影後、撮影画像より繊維断面の長軸の長さと長軸に直交する短軸の長さを、画像解析ソフト（Ｍｅｄｉａ  Ｃｙｂｅｒｎｅｔｉｃｓ社製、ＩｍａｇｅＰｒｏＰｌｕｓ）を用いて計測し、（長軸の長さ／短軸の長さ）の値を扁平度とし、撮影画像５箇所での測定の平均値で示した。
【００２０】
〈扁平繊維の中心部（芯部）分布率〉
扁平繊維が糸断面での中心部（芯部）に集合して分布する比率で、走査型電子顕微鏡（日本フィリップス社製ＸＬ−２０）を用い、紡績糸断面を倍率２００倍で撮影後、印刷した撮影画像上に紡績糸の断面の外縁に接する円を描き、円形の中心から外周面までの距離の１／３を半径とする小円形を描き、糸断面の中心の小円形内に存在する扁平繊維の本数と糸断面中に存在する扁平繊維の本数を数え、小円形内に存在する扁平繊維の本数と糸断面中に存在する扁平繊維の本数との比率を算定し、撮影画像３箇所での測定の平均値で示した。
【００２１】
〈紡績糸（単糸）の撚数〉
ＪＩＳ  Ｌ１０９５（１９９９）９．１５．１Ａ法より数の方法により、検撚器（前田機械社製）を用い、３０回測定の平均値で示した。  
【００２２】
〈編地弾力性〉
１）編地からたて１０ｃｍ×よこ１０ｃｍの試験片を２枚切り取る。
２）直径６５ｃｍのメスシリンダーに、試験片２枚をそれぞれ四つ折りにし、それを２つ重ねて充填する。
３）その上に、初荷重（直径５０ｍｍのアクリル樹脂円板、質量５ｇ）を載せ、次に、荷重２０ｇを載せ、１分後の容積（ｘ）をメスシリンダーの目盛りで読み取る。
４）荷重２０ｇを取り除き、１分後の容積（ｙ）をメスシリンダーの目盛りで読み取り、編地弾力性を次式により反発性として算出した。
反発性＝［（ｙ−ｘ）／ｙ］×１００
【００２３】
〈編地風合い〉
風合い（弾力感・肌触り）は判定員５人による官能試験にて評価判定し、５人の平均値で、極めて弾力感があるから、不良であるまでを、◎、○、△、×の四段階評価した。
【００２４】
（実施例１）
天然繊維（Ａ）として、平均繊度が２５μｍの羊毛のトップ（スライバー）を用い、熱収縮性扁平繊維（ｂ）として、繊維断面が扁平である扁平アクリル繊維（三菱レイヨン社製ファンクルＨ１５６、単繊維繊度３．３ｄｔｅｘ、繊維長８９〜１４０ｃｍバリアブルカット、沸水収縮率３０％、扁平度５）を用い、羊毛６０質量％と前記熱収縮性扁平アクリル繊維４０質量％とを、次に述べる梳毛紡績方式にて混綿し紡績糸とした。紡績は、初めに扁平アクリル繊維のみをローラーカードに投入し、ギル工程を通してスライバーとし、得られた熱収縮性扁平アクリル繊維スライバーと羊毛トップをスクリュウギルで混合し、ギル工程終了後、粗糸工程を経て、リング精紡機にて撚数３８０回／ｍ（撚係数６３）で紡績糸単糸を作成して巻き取り、紡績糸の単糸を２本引き揃え、合糸・撚糸工程で、単糸撚数の０．６１倍の撚数２３０回／ｍとして撚糸して、２／３６メートル番手の双糸の紡績糸を得た。
【００２５】
得られた紡績糸を、綛枠周２ｍ、質量２５０ｇの綛状にして、カチオン染料を用い、４５℃の染浴から１℃／分の速度で１００℃まで昇温し、１００℃で２０分間沸騰染色し、この染色工程で染色と同時に紡績糸中の熱収縮性扁平アクリル繊維を十分熱収縮させ、コーンに巻き上げた。この染色糸を用い、７ゲージ横編機にて一重組織の編地に編成し、得られた編地について評価し、その結果を表１に紡績糸の製造時の条件と共に示した。なお、表１中の混率に％とあるは質量％の意味である。
【００２６】
（比較例１）
実施例１において、熱収縮性扁平アクリル繊維を、繊維断面が楕円である熱収縮性アクリル繊維（三菱レイヨン社製ボンネルＶ３７、単繊維繊度３．３ｄｔｅｘ、繊維長８９〜１４０ｃｍバリアブルカット、沸水収縮率３０％）に代えた以外は、実施例１と同様にして２／３６メートル番手の双糸の紡績糸を得て、沸騰染色し、編成して編地として、評価し、その結果を表１に示した。
【００２７】
（比較例２、３）
実施例１において、紡績糸の繊維構成を表１に示すように変更した以外は、実施例１と同様にして２／３６メートル番手の双糸の紡績糸を得て、沸騰染色し、編成して編地として、評価し、その結果を表１に示した。
【００２８】
（比較例４）
実施例１において、表１に示すように、紡績糸の繊維構成を変更し、紡績糸単糸を得る際の撚係数、双糸の紡績糸を得る際の撚数比を変更した以外は、実施例１と同様にして２／３６メートル番手の双糸の紡績糸を得て、沸騰染色し、編成して編地として、評価し、その結果を表１に示した。
【００２９】
（実施例２）
天然繊維（Ａ）として、平均繊度が１４μｍの綿を用い、熱収縮性扁平繊維（ｂ）として、繊維断面が扁平な熱収縮性扁平アクリル繊維（三菱レイヨン社製ファンクルＨ１５６、単繊維繊度３．３ｄｔｅｘ、繊維長８９〜１４０ｃｍバリアブルカット、沸水収縮率３０％、扁平度５）を用い、綿６０質量％と前記熱収縮性扁平アクリル繊維４０質量％とを、綿紡績方式にて混綿し紡績糸とした。混綿には、開綿機を用いて開綿工程後、打綿機を用いてラップとし、次に梳綿機を用いてスライバーにし、ダブリング工程、粗糸工程を経て、リング精紡機にて撚数４５０回／ｍ（撚係数７５）で紡績糸単糸を作成して巻き取り、紡績糸単糸の２本を、合糸・撚糸工程で、単糸撚数の０．６７倍の撚数３００回／ｍとして撚糸して、２／３６メートル番手の双糸の紡績糸を得た。
【００３０】
得られた紡績糸を、綛枠周２ｍ、質量２５０ｇの綛状にして、カチオン染料を用い、実施例１におけると同じ条件で沸騰染色し、この染色工程で染色と同時に紡績糸中の熱収縮性扁平アクリル繊維を熱収縮させて、コーンに巻き上げた。この染色糸を用い、実施例１と同様に編成して編地とし、得られた編地についての評価結果を表１に紡績糸の製造時の条件と共に示した。
【００３１】
（比較例５）
実施例２において、熱収縮性扁平アクリル繊維を、繊維断面が楕円である熱収縮性アクリル繊維（三菱レイヨン社製ボンネルＶ３７、単繊維繊度３．３ｄｔｅｘ、繊維長８９〜１４０ｃｍバリアブルカット、沸水収縮率３０％）に代えた以外は、実施例２と同様にして２／３６メートル番手の双糸の紡績糸を得て、沸騰染色し、編成して編地とし、その評価結果を表１に示した。
【００３２】
（比較例６）
実施例２において、紡績糸の繊維構成を表１に示すように変更した以外は、実施例２と同様にして２／３６メートル番手の双糸の紡績糸を得て、沸騰染色し、編成して編地として、評価し、その結果を表１に示した。
【００３３】
（比較例７）
実施例２において、表１に示すように、紡績糸の繊維構成を変更し、紡績糸単糸を得る際の撚係数、双糸の紡績糸を得る際の撚数比を変更した以外は、実施例２と同様にして２／３６メートル番手の双糸の紡績糸を得て、沸騰染色し、編成して編地として、その評価結果を表１に示した。
【００３４】
【表１】
0005703812.tif 000002
【産業上の利用可能性】
【００３５】
本発明による紡績糸は、毛羽立ちの発生が抑えられ、外観が良好で、手触り感もよく、嵩高で弾力感に富む紡績糸であり、本発明による紡績糸を用いた織編物、特に編物は、天然繊維による優れた風合いと共に、優れた弾力感を有するもので、外衣等の素材として好適なるものである。